· 계면 층 코팅 의 침착 : 코발트 도핑 된 SDC 계면 층 코팅 을 미국 특허 출원 제 11 / 349 , 773 호 ( 2007 , 8 , 9 공개 ) 에 교시 된 분 무 침착 방법 에 따라 제조 하 였 다 . 코발트 도핑 된 SDC 계면 층 잉크 를 ( Ce 0 . 80 Sm 0 . 20 ) O 1 . 90 의 조성 을 갖 는 사마륨 도핑 된 세리아 분말 ( SDC - 20 ) 을 사용 하 여 제조 하 였 다 . 상기 잉크 를 SDC - 20 분 말 을 테르피네올 기제 잉크 베히 클 내 로 분산 시킴 으로써 제조 하 였 다 . 상기 잉크 내 SDC - 20 분 말 은 네 가지 의 상이 한 표면적 을 가졌 다 : 30 % 는 6 . 0 m 2 / g 의 표면 적 , 40 % 는 9 . 3 m 2 / g 의 표면 적 , 20 % 는 27 m 2 / g 의 표면 적 , 및 10 % 는 45 m 2 / g 의 표면 적 . 코발트 첨가 를 , 코발트 ( III ) 2 , 4 펜탄 디오네 이트 를 상기 잉크 내 SDC - 20 분 말 의 총 양 에 대하 여 대략 1 % 의 코발트 금속 에 상응 하 는 양 으로 첨가 함 으로써 수행 하 였 다 . 다음 , 상기 코발트 도핑 된 SDC 계면 층 잉크 를 두 가지 분리 된 분 무 용액 으로 제조 하 였 다 . 제 1 용액 을 상기 SDC / Co 잉크 의 일부 를 아세톤 으로 희석 함 으로써 제조 하 고 , 제 2 용액 을 상기 SDC / Co 잉크 의 일부 를 아세톤 으로 희석 하 고 2 . 5 중량 % 의 흑연 ( 고체 기준 ) 을 첨가 함 으로써 제조 하 였 다 . 상기 용액 들 을 상기 FlexCell 기판 의 양 면 위 로 분무 하 였 다 . 제 1 코발트 도핑 된 코팅 ( 흑연 이 없 는 ) 을 FlexCell 기판 의 일 면 위 로 침착 하 고 건조 한 다음 , 상기 SDC / Co / C 코팅 ( 흑연 함유 ) 을 상기 제 1 코팅 위 로 동일 한 방식 으로 침착 하 고 건조 하 였 다 . 상기 절차 를 반복 하 여 FlexCell 기판 의 반대 면 위 로 2 층 세리아 계면 층 을 침착 하 였 다 . 다음 , 상기 계면 층 으로 코팅 된 FlexCell 기판 을 노 내 에서 1300 ℃ 로 한 시간 동안 가열 하 여 계면 층 코팅 을 소결 하 고 이 들 을 상기 FlexCell 기판 에 점착 시켰 다 . 총 계면 층 두께 가 대략 2 ~ 3 마이크로미터 이 고 각각 의 계면 층 성분 층 의 두께 가 대략 1 ~ 2 마이크로미터 가 되 도록 분 무 침착 패 러 미터 를 조절 하 였 다 .